(57)【要約】  本発明は、バリウムまたはバリウムおよびカリウムを含有する、階層的多孔性を有する少なくとも１つのゼオライトを主成分とするゼオライト性吸収材料に、炭化水素８個を含有する芳香族画分からパラキシレンを分離するためのこれの使用に、および炭化水素８個を含有する芳香族画分からパラキシレンを分離する方法に関する。【特許請求の範囲】
【請求項１】
ゼオライト吸着材料であって：
−階層的多孔性を有するＸ型のゼオライトＦＡＵの形態の結晶相の含有率が前記吸着材料の全質量に対して、５０重量％から９９重量％の間、および好ましくは８０重量％から９８重量％であり；
−酸化バリウム（ＢａＯ）として表されるバリウムイオン（Ｂａ２＋）の含有率が前記吸着材料の全質量に対して、１０重量％超、好ましくは１５重量％超、非常に好ましくは２０重量％超、さらにより好ましくは２３重量％超、またはさらに３３重量％超であり、有利には前記酸化バリウム含有率が前記吸着材料の全重量に対して、２３重量％から４２重量％の間、典型的には３０重量％から４０重量％の間であり；
−酸化カリウム（Ｋ２Ｏ）として表されるカリウムイオン（Ｋ＋）の含有率が前記吸着材料の全質量に対して、２５重量％未満、好ましくは０重量％から２０重量％の間、さらにより好ましくは０重量％から１５重量％の間、および非常に好ましくは０重量％から１０重量％の間であり；
−体積平均径が０．２ｍｍから０．６ｍｍの間、好ましくは０．３ｍｍから０．６ｍｍの間であり、ならびに
これの真球度特性が：
−平均真円度が７０％から１００％の間、好ましくは８０％から１００％の間、好ましくは８５％から１００％の間、およびさらにより好ましくは９０％から１００％の間であり；ならびに
−伸び率０％の粒子のパーセンテージが５から１００の間、好ましくは１０から１００の間、および好ましくは２５から１００の間であるような、
ゼオライト吸着材料。
【請求項２】
窒素吸着によって測定した外表面積が２０ｍ２・ｇ−１超、好ましくは３０ｍ２・ｇ−１超、およびより好ましくは３０ｍ２・ｇ−１から２００ｍ２・ｇ−１の間、ならびにより優先的には３０ｍ２・ｇ−１から１５０ｍ２・ｇ−１の間である、  請求項１に記載のゼオライト吸着材料。
【請求項３】
窒素吸着によって測定した外表面積が２０ｍ２・ｇ−１超、好ましくは３０ｍ２・ｇ−１超、より好ましくは３０ｍ２・ｇ−１から２００ｍ２・ｇ−１の間、およびより優先的には３０ｍ２・ｇ−１から１５０ｍ２・ｇ−１の間であり、ならびに前記外表面積が２ｎｍから５０ｎｍの間の平均径を有するメソ細孔群に関連する、請求項１または請求項２に記載のゼオライト吸着材料。
【請求項４】
階層的多孔性を有する前記Ｘ型ゼオライトＦＡＵが、真空下（Ｐ＜６．７×１０−４Ｐａ）で３００℃から４５０℃の間の温度にて９時間から１６時間の範囲に及ぶ時間にわたって脱気した後、７７Ｋの温度にて窒素吸着等温線からｔプロット法によって定義される、４０ｍ２・ｇ−１から４００ｍ２・ｇ−１の間、好ましくは４０ｍ２・ｇ−１から２００ｍ２・ｇ−１の間、およびより好ましくは４０ｍ２・ｇ−１から１５０ｍ２・ｇ−１の間の外表面積を有する、請求項１から３のいずれか一項に記載のゼオライト吸着材料。
【請求項５】
バインダーを含み、前記バインダーが、カオリン、カオリナイト、ナクライト、ディッカイト、ハロイサイト、アタパルジャイト、セピオライト、モンモリロナイト、ベントナイト、イライトおよびメタカオリンならびにあらゆる割合のこれらの２つ以上の混合物から選ばれる粘土または粘土の混合物を含む、請求項１から４のいずれか一項に記載のゼオライト吸着材料。
【請求項６】
伸び率が１０％未満の粒子のパーセンテージが５０から１００の間、および好ましくは７０から１００の間および好ましくは８０から１００の間である、請求項１から５のいずれか一項に記載のゼオライト吸着材料。
【請求項７】
水銀圧入によって測定した１．０ｇ・ｃｍ−３から１．４ｇ・ｃｍ−３の間、および好ましくは１．１ｇ・ｃｍ−３から１．３ｇ・ｃｍ−３の間の細粒密度（前記ゼオライト吸着材料の乾燥質量に対して表される）、ならびに水銀圧入によって測定した０．２０ｃｍ３・ｇ−１から０．４０ｃｍ３・ｇ−１の間、および好ましくは０．２０ｃｍ３・ｇ−１から０．３５ｃｍ３・ｇ−１の間の前記マクロ細孔およびメソ細孔に含有される全容積（前記マクロ細孔容積およびメソ細孔容積の和）（前記ゼオライト吸着材料の無水物換算質量に対して表される）を有する、請求項１から６のいずれか一項に記載のゼオライト吸着材料。
【請求項８】
比（マクロ細孔容積）／（マクロ細孔容積＋メソ細孔容積）が０．２から１の間、好ましくは０．４から０．８の間、およびさらにより好ましくは０．４５から０．６５の間である、請求項１から７のいずれか一項に記載のゼオライト吸着材料。
【請求項９】
炭素原子８個を含有する芳香族画分からパラキシレンを分離するための、請求項１から８のいずれか一項に記載の少なくとも１つのゼオライト吸着材料の使用。
【請求項１０】
請求項１から８のいずれか一項に記載の少なくとも１つのゼオライト吸着材料を使用して、Ｃ８芳香族炭化水素の混合物からパラキシレンを分離する方法。
【請求項１１】
以下の特性：
・床数：４から２４；および
・区画数：少なくとも４
を有する模擬移動床ユニットにて行われる、請求項１０に記載のキシレンを分離する方法。
【請求項１２】
所与の床での脱着剤の２回の注入の間の時間に相当するサイクル時間が、４から１８分の間である、請求項１０または１１に記載のキシレンを分離する方法。
【請求項１３】
１００℃から２５０℃の温度にて、および処理温度における前記キシレンの気泡圧力と３ＭＰａとの間の圧力にて作業する、請求項１０から１２のいずれか一項に記載のキシレンを分離する方法。
【請求項１４】
脱着剤の流速の供給原料の流速に対する比が０．７から２．５の間であり、およびリサイクル比が２から１２の間である、請求項１０から１３のいずれか一項に記載のキシレンを分離する方法。
【請求項１５】
１６５℃から１８５℃の温度にて行い、ならびに炭素原子８個を含有する芳香族炭化水素異性体の画分を含む前記供給原料におよび／または前記脱着剤に、水を添加することによって、炭化水素系溶離液中の含水率を２０ｐｐｍから１５０ｐｐｍの間に調整する、請求項１０から１４のいずれか一項に記載のパラキシレンを分離する方法。
【請求項１６】
前記脱着剤がトルエンおよびパラジエチルベンゼンから選ばれる、請求項１０から１５のいずれか一項に記載のパラキシレンを分離する方法。
【発明の詳細な説明】
【技術分野】
【０００１】
本発明は、階層的多孔性を有するゼオライトを含むゼオライト吸着材料であって、キシレン異性体の分離の、特にオルトキシレン、メタキシレンおよびパラキシレン、エチルベンゼンなどを主に含有するＣ８芳香族炭化水素の混合物からのパラキシレンの分離の分野において使用され得る、ゼオライト吸着材料に関する。
【背景技術】
【０００２】
パラキシレンは、石油化学の主要な中間体の１つである。パラキシレンは、テレフタル酸無水物もしくはテレフタル酸に、またはメチルテレフタレートに変換されて、次に続いて、例えばジエチレングリコールと重縮合される。得られたポリエステルＰＥＴは次いで、とりわけテキスタイル工業向けの、飲料などを包装するための合成繊維または合成樹脂に変換される。
【０００３】
パラキシレンは一般に他のＣ８芳香族異性体から、結晶化によって、または模擬移動床吸着としても既知の工業的クロマトグラフィーによって分離される。結晶化による分離技法は現在、パラキシレンの全生産量の２０％未満に相当するのに対して、模擬移動床吸着による分離は現在、パラキシレンのこの生産量の約８０％から約８５％に相当する。最後に、パラキシレンの全生産量の約２％は、結晶化が仕上げ工程として使用される、上述の２つの技術の組み合せから得られる。
【０００４】
工業的クロマトグラフィー分離技法は、液相または気相で行われるが、工業的クロマトグラフィーによる分離は、最も一般的には液相で行われる。
【０００５】
模擬移動床分離は本明細書において、広い意味で理解され、即ち模擬向流または模擬並流、即ち「Ｖａｒｉｃｏｌ」法のいずれかであり得る。この種の方法に共通の特徴は、固体吸着材料が固定床で使用され、吸着材料と接触している液体または場合により気体状である流れが、１組の開閉バルブまたはロータリーバルブとして既知の複合シングルバルブ（ｃｏｍｐｌｅｘ  ｓｉｎｇｌｅ  ｖａｌｖｅ）のどちらかによって制御される。
【０００６】
これらの方法で吸着剤として使用される固体吸着材料の有効成分がゼオライトである場合、ゼオライトは、粉末（結晶）の形態で得られ、好ましくは、工業規模において凝集体の形態で使用される。プレートレット、ビーズまたは押出物の形態で凝集したこれらのゼオライト吸着材料は一般に、吸着に関して有効成分を構成するゼオライト粉末と、一般に細粒として既知である、ビーズまたは押出物の形態における結晶の結合性を確保するためのバインダーとから成る。
【０００７】
このバインダーは細粒に、細粒がユニット内で使用される間に受ける機械的応力に十分に耐える機械的強度も与える。これらの機械的応力は微粉が形成される原因であり、微粉は方法の操作時間中に性能の低下を生じる。
【０００８】
キシレンを擬似移動床（ＳＭＢ）で分離する方法は、とりわけ流体分配プラトーに関して、この数十年の間に多くの技術的改善を経たが、固体吸着材料の粒子の粒度特性に関しては比較的わずかな変化しかなかった。
【０００９】
パラキシレンの分離に使用されるゼオライト吸着材料の化学的特性および微視的特性について記載した先行文献は特に多数あり、例えば例として、特許ＵＳ３５５８７３０、ＵＳ３６６３６３８、ＵＳ３９６０７７４、ＵＳ７８２０８６９、ＵＳ７８１２２０８、ＵＳ８２８３２７４、ＵＳ８５３０３６７およびＵＳ８７３５６４３が挙げられる。
【００１０】
これらの固体吸着材料の化学的特性に関する一般的な教示は、フォージャサイト構造のゼオライト（ゼオライトＬＳＸ、ＸまたはＹ）を使用する必要があることであり、該ゼオライトにおける補償イオンは、多量のＢａ２＋イオンまたは多量のＢａ２＋イオンおよび少量のＫ＋イオンである。
【００１１】
さらに、吸着材料の微視的特性に関する一般的教示は、好ましくは大きさが１．６μｍ未満（数平均径）のゼオライトＸ結晶が使用され得るということである。最新の文献の幾つかは、上記の従来の吸着材料と比べてこれらの吸着材料の物質移動が向上したことにより、キシレン異性体の分離方法の性能を改善するための、サイズが０．５μｍ未満（ＵＳ２００９／３２６３０８）またはサイズが０．１μｍから０．４μｍの間（ＣＮ１２６７１８５Ｃ）のゼオライトＸ結晶を主成分とする吸着材料の使用について教示している。
【００１２】
さらに触媒の、とりわけ水素化分解法の分野において、ゼオライト担体を使用する場合、合成後処理によってゼオライトＦＡＵ（ゼオライトＹ）結晶にメソ細孔を作ることによって、前記ゼオライトのミクロ細孔への分子のアクセス性を改善しようとすることが慣行である。
【００１３】
Ｉｎａｙａｔら（Ａｎｇｅｗ．Ｃｈｅｍ．Ｉｎｔ．Ｅｄ．，（２０１２），５１，１９６２−１９６５）による研究は、メソ細孔性ゼオライトＸ結晶の合成が可能であることを教示している。このため、ミクロ細孔へのアクセス性が、従来のＸ結晶のアクセス性と比べて改善されることが期待できる。結果として、当業者は、このようなメソ細孔性ゼオライトＸ結晶を使用して、キシレン異性体の分離のための効率的な吸着材料を形成したいという傾向にある。
【００１４】
しかし、本文献（Ｉｎａｙａｔ，ｉｂｉｄ．）は、従来のゼオライトＮａＸと比べて、合成したメソ細孔性ゼオライトＮａＸでは、ミクロ細孔容積の２３％が消失したことを示している。このことは、キシレン異性体の分離に使用する吸着材料に望まれる、可能な限り大きい選択的吸着容積とは完全に矛盾している。
【００１５】
仮説的な物質移動の増大と確認されたミクロ細孔容積の消失との間には、キシレン異性体分離のための、メソ多孔性ゼオライトＸ結晶を用いて調製した吸着材料の性能が予測できないという観察結果は、避けられない。
【００１６】
他方、吸着材料の巨視的特性に関する一般的教示は、最終生成物が含有する非ゼオライト相の量が減少するように、塩基性のアルカリ性溶液の作用の下でバインダーをゼオライトに変換することによって、有効物質の含有率を上昇できるということであり、該非ゼオライト相の量は、粉末形態のゼオライトのみで構成される吸着材料を参照することにより、吸着測定値からまたはＸＲＤピーク強度から定量化され得る。吸着を目的とするバインダーの有効物質へのこのような変換により、さらに、凝集体の機械的強度を維持することが可能となり（ＵＳ８５３０３６７）、機械強度の維持は、吸着材料がユニット内で使用される際に機械的応力に耐えるために必要である。
【００１７】
模擬移動床法の分布プラトー技術に関連して、ゼオライト吸着材料の粒度分析特性および形態特性について正確に記載する先行技術文献は、さらにはるかにまれであり、著しく正確ではない。現在、当業者はとりわけ、吸着材料の形成に使用されるゼオライトＸ結晶の性質の関数として、吸着材料の最適な粒径特性を選択する方法を教示する、いずれの文献も有していないように思われる。
【００１８】
先に挙げた文献の幾つか（例えばＵＳ３９６０７７４、ＵＳ７８１２２０８、ＵＳ２００９／３２６３０８）は、吸着材料で使用するゼオライトＸ結晶の直径とは無関係に、０．２５ｍｍから１．２ｍｍ（１６−６０標準米国メッシュサイズ）の範囲に及ぶ粒径カテゴリ内の押出物、球状物またはビーズの形態の吸着材料を得るための、通常の凝集技法（押出、場合により、円錐台形ミキサー、例えばＮａｕｔａｍｉｘ（Ｒ）における、造粒ドラム、球状化装置における、粉砕、凝集が後続）について記載している。文献ＵＳ２０１１／１０５３０１の実施例１において、著者らは、粒状化ドラムにおける凝集（「タンブリング」）と、後続の、０．３５ｍｍから０．８ｍｍの範囲に及ぶ粒径カテゴリでのふるい分けによって得た、凝集形態の吸着材料を開示している。
【００１９】
これらの文献において、吸着材料の粒径に関する数値表示は、実際には、凝集体の選択に使用する２枚のガーゼのメッシュ開口に相当し、即ちこれらは分布の最小および最大の凝集体の下限および上限に相当するが、平均径値は示していない。
【００２０】
特許ＣＮ１２６７１８５は、工業ユニットにおける吸着材料の充填を改善するための、狭い粒径分布の重要性を強調している。ＣＮ１２６７１８５は、サイズが０．１μｍから０．４μｍの間で、０．３５ｍｍから０．８ｍｍの間の直径を有する粒子形態の、以下の分布：粒径カテゴリ０．６０ｍｍから０．８０ｍｍが２０重量％から２５重量％、粒径カテゴリ０．４６ｍｍから０．６０ｍｍが５０重量％から６０重量％および粒径カテゴリ０．３５ｍｍから０．４６ｍｍが２０重量％から３０重量％を満足するＸ結晶を主成分とする、吸着材料を開示している。
【００２１】
標準形成技法によって得た凝集体の粒径分布が一般に対数正規則に従うことを考慮すると、０．２５ｍｍから１．２ｍｍの間（例えばＵＳ７８２０８６９およびＵＳ２００９／３２６３０８における）、または０．３５ｍｍから０．８ｍｍの間（例えばＵＳ２０１１／１０５３０１における）の粒径分布は、分布の標準偏差の関数としての、中央値の領域内、即ち約０．５５ｍｍから０．６５ｍｍにある、凝集体のふるい分けから得た重量平均径に相当する。
【００２２】
文献ＵＳ８５３０３６７は、押出、圧縮または凝集によって得たビーズまたは押出物の形態の吸着材料の数平均径のみを、即ち０．４ｍｍから２ｍｍ、特に０．４ｍｍから０．８ｍｍの範囲に及ぶ数平均径を開示しているが、分布の最小凝集体および最大凝集体の下限および上限については述べていない。最も微細な凝集粒子がサイクロン処理および／もしくはふるい分けによって除去され得る、ならびに／または、例えば押出物の場合、過度に粗い粒子がふるい分けまたは粉砕によって除去され得ることが示されているに過ぎない。
【００２３】
０．４ｍｍの数平均径が、分布の標準偏差に応じて通例０．４５ｍｍから０．５５ｍｍのより高い体積平均径に相当し、同様に、０．８ｍｍの数平均径ならば約０．９ｍｍから１．０ｍｍの体積平均径に相当することに留意されたい。文献ＵＳ７４５２８４０およびＵＳ８５３０３６７の実施例は、押出によって得た０．７ｍｍに等しい同等の径を有する凝集体を開示し、凝集体は２．１μｍの従来のゼオライトＸ結晶から調製された凝集体および直径が１６μｍに縮小したゼオライトＸ結晶から調製された凝集体の両方について粉砕およびふるい分けに供される。
【００２４】
結果として、先行技術は、吸着材料に使用したゼオライトＸ結晶の性質とは無関係に、吸着材料の粒径が不変のままであることを示している。
【００２５】
ＲｕｔｈｖｅｎによってＰｒｉｎｃｉｐｌｅｓ  ｏｆ  Ａｄｓｏｒｐｔｉｏｎ  ａｎｄ  Ａｄｓｏｒｐｔｉｏｎ  Ｐｒｏｃｅｓｓｅｓ，ｐ．２４３に記載された物質移動に対する抵抗の理論式を参照すると、吸着材料のサイズは、物質移動を促進するために場合により縮小が求められるパラメータであり、これは、結晶間の拡散抵抗（「マクロ孔抵抗」としても既知）が吸着材料の直径の二乗に比例しているためである。しかし、吸着材料のサイズの縮小は、次いで工業用途での吸着材料の使用中に生じる影響によって制限され、これは、吸着材料の粒径によって、工業ユニットの圧力損失および充填の均一性が決まるためである。
【００２６】
さらに、コンクリート粒状物に関する文献において、広い粒径分布を有する不規則形状粒子から成る混合物では、粒子の形状が真球度から逸脱すると、緻密性が低下することが既知である。さらに、小型粒子がより大型の粒子間の隙間に滞留するようになるため、緻密性が粒径分布の広がりと共に上昇する（Ｃｕｍｂｅｒｌａｎｄ  ａｎｄ  Ｃｒａｗｆｏｒｄ，Ｔｈｅ  Ｐａｃｋｉｎｇ  ｏｆ  ｐａｒｔｉｃｌｅｓ，Ｅｌｓｅｖｉｅｒ，Ａｍｓｔｅｒｄａｍ，（１９８７）；Ｇｅｒｍａｎ，Ｉｎｔｒｏｄｕｃｔｉｏｎ  ｔｏ  ｐａｒｔｉｃｌｅ  ｐａｃｋｉｎｇ  ｉｎ  Ｐｏｗｄｅｒ  ｐａｃｋｉｎｇ  ｃｈａｒａｃｔｅｒｉｓｔｉｃｓ，（１９８９）ｐｐ．１−２０）。
【００２７】
所与の吸着材料によって最大の生産性を実現するために最大化することが望まれる吸着材料床の緻密性は、充填モードにも依存している。工業ユニットへの吸着材料の充填は、ビーズ間に残る空隙率（床多孔率：εｂ）を可能な限り低減するために、可能な限り高密度で行う必要がある。
【００２８】
特別な配慮を行わない「疎」装填と「高密度」装填との差は、簡単には、最大の１０％バルク充填密度（床１ｍ３当たりの吸着材料のグラム数）である。高密度装填を行うための最適な方法は、床の全面への吸着材料の均質な「雨」を生成することに、およびレベルを十分に低速に（数時間）上昇させることに存する。各種の市販の装置（Ｄｅｎｓｉｃａｔ（Ｒ）、Ｃａｔａｐａｃ（Ｒ）、Ｃａｌｉｐａｃ（Ｒ））はこのことを行うために存在する。この原理は、（精密に測定した角速度で）回転する一連の水平ストラップまたはホイールを介して吸着剤の制御速度での鉛直流を再開して、吸着材料を中心から周囲へスプレーすることに存する。
【００２９】
特許出願ＷＯ２００８／１５２３１９は、特に有利な形成技法、即ちアトマイズ化によって得た、制御されたサイズおよび形態で、非常に高い真球度を有する凝集体について記載している。前記文献は、アトマイズ化によって、十分に高密度であり、機械的強度が高く、５０μｍから６００μｍ、好ましくは５０μｍから５００μｍのサイズ範囲（平均径）において非常に良好な真球度を有するビーズが得られることを示している。しかし、前記文献は、ゼオライト結晶の性質の関数としての、吸着材料の最適な特性（とりわけサイズおよび形態）を選択する方法については教示していない。
【００３０】
さらに、炭素原子８個を含有する芳香族画分からパラキシレンを分離する生産効率を常に改善しようとすることが、現行の目的である。この目的を達成するために、上述の先行技術は、１つの解決策が吸着材料内の細粒内の物質移動を改善すること、床容積当たりの吸着材料の量を増加すること、および床の多孔率を低下させること、即ちより緻密でより高密度の吸着材料床を利用可能にすることであり得ることを教示している。
【００３１】
ＲｕｔｈｖｅｎがＰｒｉｎｃｉｐｌｅｓ  ｏｆ  Ａｄｓｏｒｐｔｉｏｎ  ａｎｄ  Ａｄｓｏｒｐｔｉｏｎ  Ｐｒｏｃｅｓｓｅｓ，ｐ．２４３に記載した、物質移動抵抗の理論式により、この目的を達成する解決策の１つは、ゼオライト吸着材料ビーズのサイズを縮小することでもある。しかし、ビーズのサイズをさらに大幅に縮小することに直接関連する欠点の１つは、圧力の損失が結果として増大することである。圧力の損失の増大を補償するためには、吸着材料床に印加しなければならない圧力を増大させ、このため床中のゼオライト吸着材料を破損する危険を冒す必要がある。
【００３２】
このため、先行技術によって、より優先的には、ビーズサイズ（体積平均径）がおよそ０．５ｍｍの値より小さいゼオライト吸着材料内のゼオライト結晶のサイズをさらに縮小することに存する解決策が推奨される。
【００３３】
このため、補償イオンが主にバリウムイオンまたはバリウムイオンおよびカリウムイオンであり、模擬移動床中でパラキシレンを分離するためにユニットにおける圧力損失を増大させることなく、パラキシレンの生産効率をさらに上昇させることを可能にする、Ｘ型のゼオライトＦＡＵの結晶を含む凝集体の形態のゼオライト吸着材料に対する要求がなお存在する。
【００３４】
Ｘ型ゼオライト中に存在する補償イオンをキャラクタリゼーションするために上で使用した「主に」という用語は、前記Ｘ型ゼオライトのカチオンサイトに存在するイオンの全モル量に対して５０％を超えるイオンのモル量を意味する。前記ゼオライトＸのすべてのカチオン部位が荷電補償カチオンによって占有され、該ゼオライトがこれらの使用中に電子的に中性であることが理解されるべきである。
【００３５】
上記の模擬移動床中でのパラキシレンの分離のための用途におけるなおより効率的なゼオライト吸着材料に対する要求は、以下の性質を兼ね備えるゼオライト吸着材料に対する要求によっても表され得る：
−単位床容積当たりの可能な限り大きいゼオライト吸着材料の選択的吸着容積、即ち：α）選択的吸着が内部で生じるミクロ多孔率を構成するゼオライトの、考えられる最大のゼオライト含有率；
β）考えられる最小の細粒多孔率（高い細粒密度）
γ）吸着材料床の考えられる最小の多孔率（高い緻密性）
−ゼオライト吸着材料内の考えられる最速の物質移動、即ち炭化水素分子が吸着材料の外部からゼオライト吸着材料のゼオライト結晶のコアまで進行する最短時間。
【００３６】
即ち、最適なミクロ細孔移動および改善されたマクロ細孔移動をどちらも兼ね備え、同時に単位床容積当たり十分な選択的吸着容積を維持して、模擬移動床技法を使用する分離ユニットにおいてパラキシレンを分離する方法でこれらを使用する間の生産性の増大を最大化する、ゼオライト吸着材料に対する要求がなお存在する。
【先行技術文献】
【特許文献】
【００３７】
【特許文献１】米国特許第３５５８７３０号明細書
【特許文献２】米国特許第３６６３６３８号明細書
【特許文献３】米国特許第３９６０７７４号明細書
【特許文献４】米国特許第７８２０８６９号明細書
【特許文献５】米国特許第７８１２２０８号明細書
【特許文献６】米国特許第８２８３２７４号明細書
【特許文献７】米国特許第８５３０３６７号明細書
【特許文献８】米国特許第８７３５６４３号明細書
【特許文献９】米国特許出願公開第２００９／３２６３０８号明細書
【特許文献１０】中国特許第１２６７１８５号明細書
【特許文献１１】米国特許出願公開第２０１１／１０５３０１号明細書
【特許文献１２】米国特許第７４５２８４０号明細書
【特許文献１３】国際公開第２００８／１５２３１９号
【非特許文献】
【００３８】
【非特許文献１】Ｉｎａｙａｔ  ｅｔ  ａｌ．，Ａｎｇｅｗ．Ｃｈｅｍ．Ｉｎｔ．Ｅｄ．，（２０１２），  ５１，  １９６２−１９６５
【非特許文献２】Ｒｕｔｈｖｅｎ，Ｐｒｉｎｃｉｐｌｅｓ  ｏｆ  Ａｄｓｏｒｐｔｉｏｎ  ａｎｄ  Ａｄｓｏｒｐｔｉｏｎ  Ｐｒｏｃｅｓｓｅｓ，ｐ．２４３
【非特許文献３】Ｃｕｍｂｅｒｌａｎｄ  ａｎｄ  Ｃｒａｗｆｏｒｄ，Ｔｈｅ  Ｐａｃｋｉｎｇ  ｏｆ  ｐａｒｔｉｃｌｅｓ，Ｅｌｓｅｖｉｅｒ，Ａｍｓｔｅｒｄａｍ，（１９８７）
【非特許文献４】Ｇｅｒｍａｎ，Ｉｎｔｒｏｄｕｃｔｉｏｎ  ｔｏ  ｐａｒｔｉｃｌｅ  ｐａｃｋｉｎｇ  ｉｎ  Ｐｏｗｄｅｒ  ｐａｃｋｉｎｇ  ｃｈａｒａｃｔｅｒｉｓｔｉｃｓ，（１９８９）ｐｐ．１−２０
【発明の概要】
【発明が解決しようとする課題】
【００３９】
上で述べた目的が完全にまたは少なくとも部分的に、後続の説明に記載する本発明によるゼオライト吸着材料によって達成され得ることが今や見出されている。
【課題を解決するための手段】
【００４０】
特に本発明者らは、驚くべきことに、階層的多孔性を有するゼオライト、即ち本発明における「メソ多孔性」ゼオライトから得たゼオライト吸着材料を使用することによって、圧力損失を実質的に増大させずに、ゼオライト吸着材料のサイズ（体積平均径）をさらに縮小でき、このことが前記吸着材料内のゼオライト結晶のサイズには無関係であり、特に従来の結晶のサイズに等しいまたはこれ以上の結晶サイズ、即ち典型的には、マイクロメートルサイズ、即ちおよそマイクロメートルの大きさで可能であることを見出している。
【００４１】
即ち、粒径特性（体積平均径，粒径分布および形態）が床の緻密性の最大化を可能にするような特性である、本発明によるゼオライト吸着材料を使用してパラキシレンを分離する方法を実施することによって、先行技術に示されている欠点のすべてまたは少なくとも幾つかを克服できることが見出されている。これらの粒径特性によって、適合した最適なマクロ細孔移動が生じる。
【図面の簡単な説明】
【００４２】
【図１】メソ多孔性が明らかに目視できるＴＥＭ画像である。
【図２】充填結晶を示すＴＥＭ画像である。
【発明を実施するための形態】
【００４３】
このため、第１の態様により、本発明は、ゼオライト吸着材料であって：
−階層的多孔性を有するＸ型のゼオライトＦＡＵの形態の結晶相の含有率が、吸着材料の全質量に対して、５０重量％から９９重量％の間、好ましくは８０重量％から９８重量％であり；
−酸化バリウム（ＢａＯ）として表されるバリウムイオン（Ｂａ２＋）の含有率が吸着材料の全質量に対して、１０重量％超、好ましくは１５重量％超、非常に好ましくは２０重量％超、さらにより好ましくは２３重量％超、またはさらに３３重量％超であり、有利には酸化バリウム含有率が吸着材料の全重量に対して、２３重量％から４２重量％の間、典型的には３０重量％から４０重量％の間であり；
−酸化カリウム（Ｋ２Ｏ）として表されるカリウムイオン（Ｋ＋）の含有率が吸着材料の全質量に対して、２５重量％未満、好ましくは０重量％から２０重量％の間、さらにより好ましくは０重量％から１５重量％の間、非常に好ましくは０重量％から１０重量％の間であり；ならびに
−体積平均径が０．２ｍｍから０．６ｍｍの間、好ましくは０．３ｍｍから０．６ｍｍの間である
ゼオライト吸着材料に関する。
【００４４】
好ましい実施形態において、本発明のゼオライト吸着材料は、窒素吸着（後述するｔプロット法）によって測定した、２０ｍ２・ｇ−１超、好ましくは３０ｍ２・ｇ−１超、より好ましくは３０ｍ２・ｇ−１から２００ｍ２・ｇ−１の間、より優先的には３０ｍ２・ｇ−１から１５０ｍ２・ｇ−１の間の外表面積を有する。
【００４５】
別の好ましい実施形態により、本発明のゼオライト吸着材料は、窒素吸着（後述するｔプロット法）によって測定した、２０ｍ２・ｇ−１超、好ましくは３０ｍ２・ｇ−１超、より好ましくは３０ｍ２・ｇ−１から２００ｍ２・ｇ−１の間、より優先的には３０ｍ２・ｇ−１から１５０ｍ２・ｇ−１の間の外表面積を有し、前記外表面積は、２ｎｍから５０ｎｍの間の平均径を有するメソ細孔群に関連している。先行文の「関連する」という用語は、メソ細孔群がゼオライト結晶の外表面積に加えて、外表面積の測定値に寄与することを示す。
【００４６】
以下のテキストでは、別途指摘しない限り、値の範囲の制限は、この範囲に、とりわけ「の間」および「．．．から．．．まで」という表現に含まれる。
【００４７】
「階層的多孔性を有するゼオライト」という用語は、ミクロ細孔およびメソ細孔の両方を含有するゼオライト、即ちミクロ多孔性およびメソ多孔性の両方であるゼオライトを意味する。「メソ細孔性ゼオライト」という用語は、ミクロ多孔性ゼオライト結晶が、ミクロ細孔性と併せて、例えばＵＳ７７８５５６３に記載されているように、透過型電子顕微鏡（ＴＥＭ）によってただちに同定可能である、ナノメートルサイズの内部空洞を有する（メソ細孔性）、ゼオライトを意味する。
【００４８】
好ましくは、本発明において、後述するｔプロット法で定義される、４０ｍ２・ｇ−１から４００ｍ２・ｇ−１の間、好ましくは４０ｍ２・ｇ−１から２００ｍ２・ｇ−１の間およびより好ましくは４０ｍ２・ｇ−１から１５０ｍ２・ｇ−１の間の外表面積を有する、「階層的多孔性を有するゼオライト」または「メソ細孔性ゼオライト」が使用される。
【００４９】
本発明において、ゼオライト吸着材料または階層的多孔性を有するゼオライトの外表面積は、真空下（Ｐ＜６．７×１０−４Ｐａ）で３００℃から４５０℃の間の温度にて９時間から１６時間の範囲に及ぶ時間にわたって、好ましくは４００℃にて１０時間にわたって脱気した後、７７Ｋの温度にて窒素吸着等温線からｔプロット法によって計算する。
【００５０】
メソ細孔の平均径は、Ｂａｒｒｅｔｔ−Ｊｏｙｎｅｒ−Ｈａｌｅｎｄａ法（ＢＪＨ  ｍｅｔｈｏｄ，Ｅ．Ｐ．Ｂａｒｒｅｔｔ，Ｌ．Ｇ．Ｊｏｙｎｅｒ，Ｐ．Ｐ．Ｈａｌｅｎｄａ，“Ｔｈｅ  Ｄｅｔｅｒｍｉｎａｔｉｏｎ  ｏｆ  Ｐｏｒｅ  Ｖｏｌｕｍｅ  ａｎｄ  Ａｒｅａ  Ｄｉｓｔｒｉｂｕｔｉｏｎｓ  ｉｎ  Ｐｏｒｏｕｓ  Ｓｕｂｓｔａｎｃｅｓ．Ｉ．Ｃｏｍｐｕｔａｔｉｏｎｓ  ｆｏｒｍ  Ｎｉｔｒｏｇｅｎ  Ｉｓｏｔｈｅｒｍｓ”，Ｊ．Ａｍ．Ｃｈｅｍ．Ｓｏｃ．，７３（１），（１９５１），３７３−３８０）によって、７７Ｋにおける窒素物理吸着等温線の吸着アームから求める。
【００５１】
有利には、平均径Ｄｍの関数としてｄＶ／ｄＤｍまたはｄＶ／ｄｌｏｇＤｍによってグラフ表示される、本発明による吸着材料のメソ細孔についてこのように求めた平均径体積分布は、狭い単峰形分布に相当する。
【００５２】
「単峰形分布」という用語は、ピークを１個のみ有する分布を意味する。平均径単峰形分布はこのため単一のピークを特徴とし、該ピークの頂点の平均径値は、「最頻値」またはもしくは優勢な値として既知であり、分布の最も高頻度の値に相当する。分布が谷によって隔離された２個のピークを有する場合、該分布は二峰性と言われる。本発明は、二峰性またはさらに多峰性分布の場合に、即ち不連続性によって隔離された、値の集中区域が複数存在する分布には関連しない。このような分布は、各種の平均径を有する複数の細孔群が存在することに特徴的である。
【００５３】
メソ細孔の平均径分布をキャラクタリゼーションするために使用される「狭い」という用語は、キャラクタリゼーション技法で後述するように、最頻値付近の分布中央高幅が２０ｎｍ未満、好ましくは１５ｎｍ未満、好ましくは１０ｎｍから０．１ｎｍの間、およびより好ましくは５ｎｍから０．５ｎｍの間であることを示している。
【００５４】
本発明のゼオライト吸着材料に、単独でまたは他の同じもしくは異なるメソ細孔性もしくは非メソ細孔性ゼオライト結晶との混合物として含まれる（１または複数の）メソ細孔性ゼオライトの結晶は、バインダーによって凝集する。本発明の好ましい態様により、バインダー含有率は、ゼオライト吸着材料のゼオライト含有率を最適化するように可能な限り低いが、該物質を結合するのに十分である。
【００５５】
本発明のゼオライト吸着材料に含まれるバインダーは、当業者に既知の従来のバインダーから選ばれ、該バインダーは、ゼオライト化可能であってもよく、またはゼオライト化可能でなくてもよい。このバインダーは、粘土または粘土の混合物を含み、好ましくは粘土または粘土の混合物から成る。これらの粘土は、好ましくはカオリン、カオリナイト、ナクライト、ディッカイト、ハロイサイト、アタパルジャイト、セピオライト、モンモリロナイト、ベントナイト、イライトおよびメタカオリンならびにあらゆる割合のこれらの２つ以上の混合物からも選ばれる。
【００５６】
本発明において、上記の「バインダー」は、本発明のゼオライト吸着材料（または凝集ゼオライト物質）中のゼオライト結晶の結合を確実にする凝集バインダーである。このバインダーは、焼成後にゼオライト性結晶構造を有さないという点で、ゼオライト結晶とも異なり、このことはバインダーが多くの場合不活性、より正確には吸着およびイオン交換に対して不活性と言われる理由である。
【００５７】
特に好ましい態様により、本発明のゼオライト吸着材料中に存在するバインダーは、１つ以上の粘土のみから、好ましくは１つの粘土だけから成る。
【００５８】
本発明によるゼオライト吸着材料は、１つ以上の他の成分も、０から５％の間、好ましくは０から１％の間、より好ましくは０から０．５％の量で含み得て、該パーセンテージはゼオライト吸着材料の全重量に対して重量ベースで表される。このまたはこれらの他の（１または複数の）成分は一般に、残分の前記ゼオライト吸着材料の添加剤および他の合成助剤である。
【００５９】
このような他の成分の例はとりわけ、焼成後の添加剤の灰分、シリカなどを含む。これらの他の成分は一般に、残分または微量の形態で存在し、本発明の少なくとも１つのメソ細孔性ゼオライトを含むゼオライト吸着材料に何らかの結合または結合性を与えるために使用されないことを理解すべきである。
【００６０】
本発明のゼオライト吸着材料は、粉末または結晶の凝集の専門家である当業者に周知である形態などの各種の形態、とりわけゼオライト結晶であってよく、例えば非制限的な方式で、本発明のゼオライト性凝集物質は、ビーズ、ヤーン、押出物などの形態、および全体的に好ましくはビーズの形態であってよい。
【００６１】
本発明の好ましい実施形態により、ゼオライト吸着材料は、階層的多孔性を有するゼオライトＸを含み、補償イオンが主にバリウムまたはバリウムおよびカリウムであるゼオライト凝集体の形態であり、前記吸着材料は、従来の吸着材料と比べて特定のサイズおよび形態特性を有する。
【００６２】
「主にバリウムまたはバリウムおよびカリウム」という表現は、ゼオライト吸着材料が：
−酸化バリウム（ＢａＯ）として表される、吸着材料の全質量に対して１０重量％超、好ましくは１５重量％超、非常に好ましくは２０重量％超、さらにより好ましくは２３重量％超、またはさらに３３重量％超のバリウムの含有率であって；有利には、吸着材料の全重量に対して２３重量％から４２重量％の間および典型的には３０重量％から４０重量％の間の酸化バリウム含有率ならびに
−酸化カリウム（Ｋ２Ｏ）として表される、吸着材料の全質量に対して２５重量％未満、好ましくは０重量％から２０重量％の間、さらにより好ましくは０重量％から１５重量％の間および非常に好ましくは０重量％から１０重量％のカリウムの含有率
を有することを意味する。
【００６３】
また別の好ましい実施形態により、酸化バリウムＢａＯおよび酸化カリウムＫ２Ｏ以外のアルカリ金属またはアルカリ土類金属の酸化物のイオンの全含有率として表される、バリウムおよびカリウム以外のアルカリ金属またはアルカリ土類の金属イオンの全含有率は、吸着材料の全質量に対して０から５％の間である。
【００６４】
先に示したように、本発明の使用は、有利には、従来の吸着材料と比べて特定のサイズおよび形態特性を有するゼオライト吸着材料を包含する。
【００６５】
特に、驚くべきことに、階層的多孔性を有するゼオライトＸを含む０．７ｍｍの平均体積径を有する凝集体に対して、しかし圧力の損失を著しく増大させることなく平均径がさらに縮小され得るビーズの形態を選択することによって、生産性が改善されることが見出されている。
【００６６】
このため、０．２ｍｍから０．６ｍｍの間、好ましくは０．３ｍｍから０．６ｍｍの間の平均体積径に加えて、本発明のゼオライト吸着材料は、有利にはビーズの形態、好ましくは、真球度特性が：
−平均鈍りが７０％から１００％の間、好ましくは８０％から１００％の間、好ましくは８５％から１００％の間およびさらにより好ましくは９０％から１００％の間であり；
−０％の伸び率を有する粒子のパーセンテージが５から１００の間、好ましくは１０から１００の間および好ましくは２５から１００の間である
ようなビーズの形態である。
【００６７】
好ましい実施形態により、本発明のゼオライト吸着材料は以下の真球度特性も有する：１０％未満の伸び率を有する粒子のパーセンテージが５０から１００の間、好ましくは７０から１００の間および好ましくは８０から１００の間である。
【００６８】
真球度を測定する方法は、当業者に周知であり、キャラクタリゼーション技法で後述する。
【００６９】
本発明のゼオライト吸着材料は、窒素吸着によって測定した、２０ｍ２・ｇ−１超、好ましくは３０ｍ２・ｇ−１超、より好ましくは３０ｍ２・ｇ−１から２００ｍ２・ｇ−１の間およびより優先的には３０ｍ２・ｇ−１から１５０ｍ２・ｇ−１の間の外表面積を有する。
【００７０】
また別の好ましい実施形態により、本発明によるゼオライト吸着材料は、１．００から２．００の間、好ましくは１．００から１．８０の間、より好ましくは１．１５から１．８０の間およびさらにより好ましくは１．１５および１．６０の間のＳｉ／Ａｌ原子比を有する。
【００７１】
本発明のゼオライト吸着材料は、好ましくは、水銀圧入（ゼオライト吸着材料の無水質量に対して）によって測定した１．０ｇ・ｃｍ−３から１．４ｇ・ｃｍ−３の間および好ましくは１．１ｇ・ｃｍ−３から１．３ｇ・ｃｍ−３の間の細粒密度ならびに水銀圧入によって測定した、０．２０ｃｍ３・ｇ−１から０．４０ｃｍ３・ｇ−１の間および好ましくは０．２０ｃｍ３・ｇ−１から０．３５ｃｍ３・ｇ−１の間のマクロ細孔およびメソ細孔に含有される全容積（マクロ細孔容積およびメソ細孔容積の和）（ゼオライト吸着材料の無水物換算質量に対して表した。）を有する。
【００７２】
本発明の文脈においてまた好ましいゼオライト吸着材料は、７７Ｋの温度にて窒素（Ｎ２）吸着等温線からｔプロット法によって評価したミクロ細孔容積が０．１８０ｃｍ３・ｇ−１から０．２９０ｃｍ３・ｇ−１の間、好ましくは０．１８０ｃｍ３・ｇ−１から０．２７０ｃｍ３・ｇ−１の間であるゼオライト吸着材料である。ミクロ細孔容積の前記測定値は、３００℃から４５０℃の間の温度にて９時間から１６時間の範囲に及ぶ時間にわたる、好ましくは４００℃にて１０時間にわたる真空（Ｐ＜６．７×１０−４Ｐａ）下での脱気後に計算する。
【００７３】
加えて、本発明のゼオライト吸着材料は、有利には、０．２から１の間、好ましくは０．４から０．８の間およびさらにより好ましくは０．４５から０．６５の間の比（マクロ細孔容積）／（マクロ細孔容積＋メソ細孔容積）を有する。
【００７４】
本発明の文脈において、機械的強度は、サイズが１．６ｍｍ未満の凝集体に適したＳｈｅｌｌ法シリーズＳＭＳ１４７１−７４によって測定する。先に定義したゼオライト吸着材料について測定したこの機械的強度は一般に、１ＭＰａから４ＭＰａの間、好ましくは１．５ＭＰａから４ＭＰａの間、より好ましくは１．８ＭＰａから４ＭＰａの間および全体的に好ましくは２ＭＰａから４ＭＰａの間である。
【００７５】
本発明の別の主題は、先に定義したゼオライト吸着材料を調製する方法であって、前記方法は、少なくとも：
ａ）４０ｍ２・ｇ−１から４００ｍ２・ｇ−１の間、好ましくは４０ｍ２・ｇ−１から２００ｍ２・ｇ−１の間およびより好ましくは４０ｍ２・ｇ−１から１５０ｍ２・ｇ−１の間の外表面積を有する階層的多孔性を有する、少なくとも１つのＦＡＵ型のゼオライトの結晶を、場合によりゼオライト化性である、少なくとも８０％の粘土または粘土の混合物を含むバインダーならびに場合により５％までの添加剤およびまた、凝集物質を形成させる量の水によって凝集させ、凝集体を５０℃から１５０℃の間の温度にて乾燥させ；乾燥させた凝集体を、酸化性ガスおよび／または不活性ガス流下で、とりわけ酸素、窒素、空気、乾燥および／または除炭酸空気、場合により乾燥および／または除炭酸した酸素欠乏空気などのガスを用いて、１５０℃を超える、典型的には１８０℃から８００℃の間、優先的には２００℃から６５０℃の間の温度にて、数時間、例えば２から６時間にわたって焼成する工程；
ｂ）工程ａ）で得た凝集体をアルカリ塩基性溶液と接触させることによって、バインダーの全部または一部を場合によりゼオライト化する工程；
ｃ）バリウムイオンおよび／またはカリウムイオンの溶液と接触させることによって、工程ａ）および／または工程ｂ）からの凝集体を（１回または複数回）カチオン交換する工程；
ｄ）カリウムイオンの溶液と接触させることによって、工程ｃ）からの凝集体を場合によりさらにカチオン交換する工程；
ｅ）工程ｃ）またはｄ）で得た凝集体を、５０℃から１５０℃の間の温度にて洗浄および乾燥する工程；ならびに
ｆ）工程ｅ）で得た凝集体を、酸化性ガスおよび／または不活性ガス流下で、とりわけ酸素、窒素、空気、乾燥および／または除炭酸空気、場合により乾燥および／または除炭酸した酸素欠乏空気などのガスを用いて、１００℃から４００℃の間、好ましくは２００℃から３００℃の間の温度にて、所望の含水率および強熱減量の関数として決定された時間、典型的には１から６時間にわたって活性化することによって、本発明によるゼオライト吸着材料を製造する工程
を含む。
【００７６】
好ましい実施形態により、前記少なくとも１つのゼオライトＦＡＵは、好ましくは１．００から１．５０の間、好ましくは１．０５から１．４０の間、およびさらにより好ましくは１．１０から１．４０の間のＳｉ／Ａｌ原子比を有する。先に示したように、上記の方法の工程ａ）で使用した結晶の外表面積は、真空下（Ｐ＜６．７×１０−４Ｐａ）で３００℃から４５０℃の間の温度にて９時間から１６時間の範囲に及ぶ時間にわたって、好ましくは４００℃にて１０時間にわたって脱気した後、７７Ｋの温度にて窒素吸着等温線からｔプロット法によって計算する。
【００７７】
好ましくは、有利には、先に定義した方法の工程ａ）で使用する、本発明の吸着材料のゼオライトＦＡＵ結晶は、０．１μｍから２０μｍの間、好ましくは０．５μｍから２０μｍの間、より好ましくは０．５μｍから１０μｍの間、好ましくは０．５μｍから５μｍの間の数平均径を有する。
【００７８】
工程ａ）で使用した大きい外表面積を有するゼオライトＦＡＵ結晶は、当業者に既知の各種の方法に従って、例えばＩｎａｙａｔらによってＡｎｇｅｗ．Ｃｈｅｍ．Ｉｎｔ．Ｅｄ．，５１，（２０１２），１９６２−１９６５に記載された合成法に従って得ることができる。
【００７９】
シーディングによるならびに／または合成操作条件、例えば合成混合物のＳｉＯ２／Ａｌ２Ｏ３比、ナトリウム含有率およびアルカリ度を調整することによる合成法によって、またはもしくはゼオライトＦＡＵ結晶の後処理のための従来方法に従って、前記結晶を調製することも可能である。
【００８０】
後処理方法は一般に、例えばＤ．Ｖｅｒｂｏｅｋｅｎｄらによって記載されているような（Ａｄｖ．Ｆｕｎｃｔ．Ｍａｔｅｒ．，２２，（２０１２），ｐｐ．９１６−９２８）、固体を脱アルミネートする（ｄｅａｌｕｍｉｎａｔｅ）１回以上の酸処理であって、水酸化ナトリウムによる１回以上の洗浄が後続して形成されたアルミニウム系残基を除去する、酸処理、またはもしくは、例えば特許出願ＷＯ２０１３／１０６８１６に記載されているように、酸の作用および酸処理の効力を改善する構造化剤の作用を併用する処理のどちらかによって、すでに形成されたゼオライト網目から原子を除去することに存する。
【００８１】
これらのゼオライトの直接合成方法（即ち後処理以外の合成方法）は一般に、１つ以上の構造化剤または犠牲テンプレートを包含する。
【００８２】
使用され得る犠牲テンプレートは、当業者に既知のいずれの種類でもよく、とりわけ特許出願ＷＯ２００７／０４３７３１に記載されているものでよい。好ましい実施形態により、犠牲テンプレートは、有利には、有機シランから、より優先的には［３−（トリメトキシシリル）プロピル］オクタデシルジメチルアンモニウムクロリド、［３−（トリメトキシシリル）プロピル］ヘキサデシルジメチルアンモニウムクロリド、［３−（トリメトキシシリル）プロピル］ドデシルジメチルアンモニウムクロリド、［３−（トリメトキシシリル）プロピル］オクチルアンモニウムクロリド、Ｎ−［３−（トリメトキシシリル）プロピル］アニリン、３−［２−（２−アミノエチルアミノ）エチルアミノ］プロピルトリメトキシシラン、Ｎ−［３−（トリメトキシシリル）プロピル］−Ｎ’−（４−ビニルベンジル）エチレンジアミン、トリエトキシ−３−（２−イミダゾリン−１−イル）プロピルシラン、１−［３−（トリメトキシシリル）プロピル］尿素、Ｎ−［３−（トリメトキシシリル）プロピル］エチレンジアミン、［３−（ジエチルアミノ）プロピル］トリメトキシシラン、（３−グリシジルオキシプロピル）トリメトキシシラン、３−（トリメトキシシリル）プロピルメタクリレート、［２−（シクロヘキセニル）エチル］−トリエトキシシラン、ドデシルトリエトキシシラン、ヘキサデシルトリメトキシシラン、（３−アミノプロピル）トリメトキシシラン、（３−メルカプトプロピル）トリメトキシシラン、（３−クロロプロピル）トリメトキシシランおよびまたあらゆる割合のこれらの２つ以上の混合物から選ばれる。
【００８３】
上に挙げた犠牲テンプレートのうち、［３−（トリメトキシシリル）プロピル］オクタデシルジメチルアンモニウムクロリド、即ちＴＰＯＡＣが最も特に好ましい。
【００８４】
より高いモル質量の犠牲テンプレート、例えばＰＰＤＡ（ポリジアリルジメチルアンモニウムポリマー）、ＰＶＢ（ポリビニルブチラール）およびメソ細孔の直径を増大させるための、当分野で既知の他のオリゴマー性化合物も使用してよい。
【００８５】
本発明の方法の好ましい実施形態により、除去するための犠牲テンプレートの存在下で調製した、先に記載したような階層的多孔性を有する少なくとも１つのゼオライトＦＡＵの結晶の凝集は、工程ａ）で行う。
【００８６】
この除去は、当業者に既知の方法に従って、例えば焼成によって、および非限定的な方式で行ってよく、犠牲テンプレートを含むゼオライト結晶の焼成は、酸化性ガスおよび／または不活性ガス流下で、とりわけ酸素、窒素、空気、乾燥および／または除炭酸空気、場合により乾燥および／または除炭酸した酸素欠乏空気などのガスを用いて、１５０℃超、具体的には１８０℃から８００℃の間、優先的には２００℃から６５０℃の間の１つ以上の温度にて、数時間、例えば２から６時間にわたって行ってよい。ガスの性質、温度上昇ランプおよび連続温度ステージならびにこれらの期間は、犠牲テンプレートの性質の関数として適応される。
【００８７】
任意選択の犠牲テンプレートの除去の追加の工程は、本発明の凝集ゼオライト物質を調製する方法の間のいつでも実施してよい。前記犠牲テンプレートの除去はこのため、ゼオライト結晶の焼成によって、凝集工程ａ）の前に、または工程ａ）の間の凝集体の焼成と同時に行ってよい。
【００８８】
工程ａ）の凝集が各種のモードによって得た、階層的多孔性を有する複数のゼオライトの凝集を含む場合、本発明の文脈からの逸脱とはならない。
【００８９】
ＦＡＵ型ゼオライトの合成は一般に、ナトリウム媒体（Ｎａカチオン）中で実施される。このように得たゼオライトＦＡＵ結晶は、主にまたはさらに排他的に、ナトリウムカチオンを含む。しかし、犠牲テンプレートの任意選択による除去前または後に、Ｎａ形態での合成中に、１回以上のカチオン交換が行われた結晶を使用することは、この工程が工程ａ）および工程ａ）におけるこれの実施を行う前に行われる場合、本発明の文脈からの逸脱とはならない。この場合、工程ｃ）および場合により交換工程ｄ）は、結果として不要になる。
【００９０】
工程ａ）で使用するゼオライトＦＡＵ結晶および本発明による凝集体中のゼオライトＦＡＵ結晶のサイズは、走査型電子顕微鏡（ＳＥＭ）によって測定する。先に示したように、好ましくは、元素の平均径は、０．１μｍから２０μｍの間である。このＳＥＭ観測によって、例えば（ゼオライト化工程中に変換されなかった。）残留バインダーを含む非ゼオライト相または凝集体中の他のアモルファス相の存在を確認することも可能となる。
【００９１】
本文献において、「数平均径」または「サイズ」は、とりわけゼオライト結晶に使用される。これらの大きさを測定する方法は、本明細書にて後に説明する。
【００９２】
凝集および形成（工程ａ）は、当業者に既知のいずれの技法、例えば押出、圧縮、造粒プレイス、造粒ドラムでの凝集、アトマイズ化などに従って、好ましくは造粒プレート、造粒ドラムでの凝集、アトマイズ化などによって行ってよい。
【００９３】
使用する凝集バインダー（後述の定義を参照のこと。）およびゼオライトの割合は、典型的には、全重量（バインダー＋ゼオライト）に対して、先行技術の、即ち１％から５０重量％の割合である。ビーズ、押出物などの形態にかかわらず、工程ａ）から得た凝集体は、好ましくは０．２ｍｍから０．６ｍｍの間、好ましくは０．３ｍｍから０．６ｍｍの間の体積平均径を有する。
【００９４】
工程ａ）の後、最も微細な凝集体は、サイクロン処理および／もしくはふるい分けによって除去でき、ならびに／または極めて粗い凝集体は、例えば押出物の場合、ふるい分けもしくは粉砕によって除去することができる。
【００９５】
本発明のゼオライト性凝集物質に含まれるバインダーは、粘土または粘土の混合物を含み、好ましくは粘土または粘土の混合物から成る。これらの粘土は、好ましくはカオリン、カオリナイト、ナクライト、ディッカイト、ハロイサイト、アタパルジャイト、セピオライト、モンモリロナイト、ベントナイト、イライトおよびメタカオリンならびにあらゆる割合のこれらの２つ以上の混合物からも選ばれる。
【００９６】
任意選択によるゼオライト化工程ｂ）において、工程ａ）で使用する凝集バインダーは、少なくとも８０％，好ましくは少なくとも９０％、より好ましくは（ｐｒｅｆｅｒａｂｋｌｙ）少なくとも９５％、より詳細には少なくとも９６重量％の少なくとも１つのゼオライト化性粘土を含有し、他の鉱物バインダー、例えばベントナイト、アタパルジャイトなども含有し得る。「ゼオライト化性粘土」という用語は、通常、アルカリ塩基性溶液の作用によってゼオライト性物質に変換できる粘土または粘土の混合物を意味する。ゼオライト化性粘土は一般に、カオリン、カオリナイト、ナクライト、ディッカイト、ハロイサイトおよび／またはメタカオリンの群に属する。カオリンが好ましく、最も普通に使用される。
【００９７】
工程ａ）で場合により使用される添加剤のうち、ゼオライト合成の専門家である当業者に既知であるシリカ源は、例えばコロイダルシリカ、珪藻土、パーライト、焼成灰（フライアッシュ）、砂または固体シリカの他のいずれかの形態であり得る。
【００９８】
工程ａ）の間に、ゼオライトＦＡＵ結晶およびバインダーに加えて、他の添加剤、例えば凝集促進のためのまたは形成される凝集体の硬化を改善するための添加剤、例えばリグニン、デンプン、カルボキシメチルセルロースおよび当業者に既知の他の添加剤も添加してよい。
【００９９】
工程ａ）に含まれる焼成では、ガスの性質、温度上昇ランプおよび連続温度ステージ、ならびにそれぞれの期間も、除去される犠牲テンプレートの性質の関数としておよび凝集工程ａ）で使用するバインダーの性質の関数として適応される。
【０１００】
特に、凝集バインダーが１つ以上のゼオライト化性粘土を含有する場合、焼成によってゼオライト化性粘土、典型的には、カオリンをメタカオリンに変換することが可能となり、メタカオリンはその後、ゼオライト化工程（工程ｂ））の間にゼオライトに変換することができる。この原理は、Ｚｅｏｌｉｔｅ  Ｍｏｌｅｃｕｌａｒ  Ｓｉｅｖｅｓ，Ｄ．Ｗ．Ｂｒｅｃｋ著，Ｊｏｈｎ  Ｗｉｌｅｙ  ａｎｄ  Ｓｏｎｓ，Ｎｅｗ  Ｙｏｒｋ，（１９７３），ｐ．３１４−３１５で概説されている。
【０１０１】
凝集バインダーのゼオライト化は、当業者に現在周知のいずれの方法によっても行われ、例えば工程ａ）から得た生成物を、アルカリおよび一般に塩基性水溶液、例えば水酸化ナトリウムおよび／または水酸化カリウム水溶液に浸漬することによって行ってよい。
【０１０２】
原則として、アルカリゼオライト化溶液の濃度は、好ましくは０．５Ｍから５Ｍである。ゼオライト化は、好ましくは高温で、室温より高い温度にて、典型的には、約８０℃から１００℃、例えば、室温（即ち約２０℃）とゼオライト化溶液の沸点との間の温度にて行う。ゼオライト化工程の期間は一般に、数十分間から数時間との間、好ましくは約１時間から８時間の間である。
【０１０３】
カチオン交換工程ｃ）およびｄ）は、当業者に既知の標準方法に従って、通常、工程ａ）から得た凝集体をバリウムおよび／またはカリウム塩、例えば塩化バリウム（ＢａＣｌ２）および／または塩化カリウム（ＫＣｌ）に、高い酸化バリウム含有率、即ち吸着材料の全質量に対して、好ましくは１０重量％超、好ましくは１５重量％超、非常に好ましくは２０重量％超、さらにより好ましくは２３重量％超、またはさらに３３重量％超を迅速に得られるように、室温から１００℃の間および好ましくは８０℃から１００℃の間の水溶液中で接触させることによって行う。
【０１０４】
有利には、バリウムの含有率（酸化バリウムＢａＯとして表す。）は、吸着材料の全重量に対して、２３重量％から４２重量％の間、典型的には３０重量％から４０重量％の間である。交換したいゼオライトのカチオンに対して大過剰量のバリウムイオンで、典型的には、およそ１０から１２の過剰量を、有利には連続交換を行うことにより、交換することが好ましい。
【０１０５】
任意選択によるカリウム交換（工程ｄ）を、バリウム交換（工程ｃ）の前および／または後に行ってよい。先に示したように、工程ａ）において、バリウムイオンもしくはカリウムイオンまたはバリウムイオンおよびカリウムイオンをすでに含有するゼオライトＦＡＵ結晶を凝集させ（工程ａ）の前の、出発ＦＡＵ型ゼオライト中に存在するカチオン、典型的にはナトリウムカチオンの、バリウムイオンもしくはカリウムイオンまたはバリウムイオンおよびカリウムイオンとの事前交換し、ならびに工程ｃ）および／またはｄ）を省略する（または省略しない）ことも可能である。
【０１０６】
驚くべきことに、出願人は、ゼオライト結晶の構造の相対的な脆弱性のために困難であり得るカチオン交換工程が、前記ゼオライト結晶の（いったん交換した吸着材料の質量に対する）固有の外表面積およびミクロ細孔容積の性質に影響を及ぼさないことを確認している。
【０１０７】
（１回または複数回の）カチオン交換工程の後、次いで、好ましくは水による洗浄が一般に行われ、このように得た凝集体の乾燥が後続する。
【０１０８】
乾燥に後続する活性化は、従来、当業者に既知の方法に従って、例えば一般に１００℃から４００℃の間、好ましくは２００℃から３００℃の間の温度にて、所望の含水率および強熱減量の関数として求めた時間、典型的には１から６時間にわたって行う。
【０１０９】
上記のゼオライト吸着材料は、モレキュラーシーブが普通使用される用途に、とりわけ分離方法、最も詳細には異性体を分離する工業的方法において、全体的に好適で有利な性質を有する。
【０１１０】
このため、第３の態様により、本発明は、炭素原子８個を含有する芳香族画分からのパラキシレンの分離のための、本発明による、ちょうど定義したような、少なくとも１つのゼオライト吸着材料の使用に関する。
【０１１１】
少なくともＢａ（Ｋ）ＸＰＨ型ゼオライト（バリウムまたはバリウムおよびカリウムによって交換された、階層的多孔性を有するゼオライトＸの場合）を含むゼオライト吸着材料を包含する本発明による使用により、生産効率が先行技術と比べてさらに改善された、Ｃ８芳香族炭化水素の混合物からパラキシレンを分離する方法を提案することができる。
【０１１２】
このためまた別の態様により、本発明は、定義したばかりの少なくとも１つのゼオライト吸着材料を使用する、Ｃ８芳香族炭化水素の混合物からパラキシレンを分離する方法に関する。
【０１１３】
全体的に驚くべきことに、少なくとも１つのゼオライトＢａ（Ｋ）ＸＰＨを含む少なくとも１つのゼオライト吸着材料を使用する本発明の方法により、先行技術に対してさらに改善された、パラキシレンに対する生産効率が得られるようになることが見出された。
【０１１４】
より詳細には、本発明は、生産効率が改善された、Ｃ８芳香族炭化水素の混合物からパラキシレンを分離する方法に関し、該改善は、先に定義され、階層的多孔性を有するゼオライトＸを含み、補償イオンが主にバリウムまたはバリウムおよびカリウムである、ゼオライト吸着材料を使用することによって得られ、前記吸着材料は、従来の吸着材料と比べて特定のサイズおよび形態特性を有する。
【０１１５】
より詳細には、本発明は、先に定義したゼオライト吸着材料をパラキシレン吸着剤として使用することに存する、芳香族Ｃ８異性体画分からパラキシレンを分離する方法に関し、前記方法は液相法で行われるが、気相法でも行われる。
【０１１６】
好ましい実施形態において、本発明は、炭素原子８個を含有する異性体を含有する芳香族炭化水素供給原料から高純度パラキシレンを製造する方法であって、少なくとも以下の：
ａ）供給原料を好適な吸着条件下で、先に定義したゼオライト吸着材料の床と接触させて、パラキシレンを優先的に吸着させる工程、
ｂ）吸着材料床を脱着条件下で、優先的にトルエンまたはパラジエチルベンゼンである脱着剤と接触させる工程、
ｃ）吸着材料床から、脱着剤および少なくとも選択的に吸着されている供給原料の生成物を含有する流れを除去する工程、
ｄ）吸着材料床から、脱着剤およびパラキシレンを含有する流れを除去する工程、
ｅ）工程ｃ）から得た流れを、脱着剤を含有する第１流および少なくとも選択的に吸着された供給原料の生成物を含有する第２流に分離する工程、ならびに
ｆ）工程ｄ）から得た流れを、脱着剤を含有する第１流およびパラキシレンを７５％以上、好ましくは９９．７％以上、好ましくは少なくとも９９．８％の純度レベルで含有する第２流に分離する工程
を含む方法に関する。
【０１１７】
該方法は、場合により以下の：
ｇ）結晶化装置における結晶化工程であって、工程ｆ）から得たパラキシレンの結晶化から成り、第１に、この母液に浸漬されたパラキシレンの結晶と、第２に、模擬移動床吸着ユニットの入口にて新しい供給原料との混合物として一部または完全に再利用され得る母液を得られるようにする、工程および
ｈ）工程ｇ）から得た結晶を洗浄する工程であって、この後にパラキシレンが少なくとも９９．７％および好ましくは少なくとも９９．８％の純度で回収される、工程
も含んでよい。
【０１１８】
所望の生成物はこのため、分取吸着液体クロマトグラフィー（バッチ式）により、有利には模擬移動床にて、即ち模擬向流または模擬並流を用いて、およびより詳細には模擬向流を用いて分離除去することができる。
【０１１９】
模擬向流を用いた模擬移動床クロマトグラフィー分離は、先行技術において周知である。原則として、模擬移動床分離ユニットは、閉ループ内で相互連結された吸着材料の複数の床を含有する、少なくとも１個の吸着カラムを備える。模擬移動床分離ユニットは、少なくとも３つの、場合により４つまたは５つのクロマトグラフィー区画を備え、これらの区画はそれぞれ少なくとも１つの床またはカラム部から成り、２個の連続する供給箇所または抜き出し箇所の間に含まれる。
【０１２０】
典型的には、分画される少なくとも１つの供給原料および（場合により溶離剤として既知の）脱着剤が供給され、少なくとも１つのラフィネートおよび１つの抽出物が取り出される。供給箇所および抜き出し箇所は時間が経つにつれて変更され、典型的には、同期様式で、場合により、「Ｖａｒｉｃｏｌ」型の分画中には非同期様式で、床の下部に向かって移動される。
【０１２１】
定義により、動作区画はそれぞれ番号で呼ばれる：
・区画１＝脱着剤の注入と抽出物の取り出しの間の、（抽出物に含有される）所望の生成物の脱着の区画；
・区画２＝抽出物の取り出しと分画される供給原料の注入との間の、ラフィネートの化合物の脱着の区画；
・区画３＝供給原料の注入とラフィネートの取り出しとの間の、所望の生成物の吸着の区画；および
・ラフィネートの取り出しと脱着剤の注入との間の区画４。
【０１２２】
模擬向流型の工業吸着ユニットの動作条件は、一般に以下の通りである：
・床数：４から２４；
・区画の数：少なくとも４；
・温度：１００から２５０℃、好ましくは１５０から１９０℃；
・処理温度におけるキシレンの気泡圧力と３ＭＰａとの間の圧力；
・脱着剤の流速の供給原料の流速に対する比：０．７から２．５（例えば、独立型吸着ユニットでは０．９から１．８および結晶化ユニットと組み合された吸着ユニットでは０．７から１．４）；
・リサイクル度：２から１２、好ましくは２．５から５；
・所与の床での脱着剤の２回の注入の間の時間に相当する、サイクル時間：有利には４から１８分の間。
【０１２３】
特許ＵＳ２９８５５８９、ＵＳ５２８４９９２およびＵＳ５６２９４６７の教示も参照してよい。
【０１２４】
工業的模擬並流吸着ユニットの動作条件は一般に、一般に０．８から７の間であるリサイクル度を除いて、模擬向流を用いて機能するユニットと同様である。特許ＵＳ４４０２８３２およびＵＳ４４９８９９１を参照してよい。
【０１２５】
脱着溶媒は、沸点がトルエンなどの供給原料の沸点よりも低い脱着剤であってよいが、沸点がパラジエチルベンゼン（ＰＤＥＢ）などの供給原料の沸点よりも高い脱着剤であってもよい。Ｃ８芳香族画分中に含有されるパラキシレンの吸着のための本発明による吸着材料の選択性は、９００℃にて測定した吸着材料の強熱減量が一般に４．０％から８．０％の間および好ましくは４．７％から６．７％の間である場合に最適である。強熱減量には、水および少量の二酸化炭素が含まれる。
【０１２６】
炭化水素系溶離液中の含水率を優先的には、炭素原子８個を含有する芳香族炭化水素異性体画分を含む供給原料および／または脱着剤に水を添加することによって、１６５℃から１８５℃の処理温度で２０ｐｐｍから１５０ｐｐｍの間に調整して、最適生産効率結果を得るようにする。
【０１２７】
より精密には、本発明の目的は、模擬移動床吸着によるパラキシレンを分離する方法で使用する固体吸着材料を最適化して、この方法の性能を最大化することである。一般に、キシレンを含有する供給原料の分離に望ましい性能は、少なくとも９９．７％に等しい、さらに９９．８％またはさらに９９．９％の抽出物流中の所望の生成物の純度のための最大生産効率ならびに少なくとも９０％に等しい、またさらに９５％超および好ましくは９７％超またはさらに９８％超の所望の生成物の全収率である。
【０１２８】
本発明をここで後続する実施例によって説明し、実施例の目的は、本発明のある実施形態を例証することであるが、添付請求の範囲で請求されるような、前記発明の範囲を限定しない。
【実施例】
【０１２９】
キャラクタリゼーション技法
ゼオライト結晶の粒径−メソ細孔の検出
本発明によるゼオライト吸着材料が含有するゼオライトＦＡＵ結晶の数平均径の概算は、走査型電子顕微鏡（ＳＥＭ）を用いた観測によって行う。
【０１３０】
吸着材料中のゼオライト結晶のサイズを概算するために、画像一式を少なくとも５０００の倍率で撮影する。次いで、専用ソフトウェアを使用して、少なくとも２００個の結晶の直径を測定する。精度はおよそ３％である。
【０１３１】
ＵＳ７７８５５６３に示されているように、ＴＥＭによって、吸着材料に含有されるゼオライト結晶が、充填ゼオライト結晶（即ち非メソ多孔性）または充填ゼオライト結晶の凝集体またはメソ多孔性結晶（メソ多孔性が明らかに目視できる図１のＴＥＭ画像と、充填結晶を示す図２のＴＥＭ画像との比較を参照のこと。）であるかを確認することもできる。このためＴＥＭ観測によって、メソ細孔の存在または非存在を描出することもできる。好ましくは、本発明による方法の吸着材料は、極めて主として、即ち典型的には、充填結晶ではなく、数により８０％超および好ましくは９０％超のメソ細孔性ゼオライト結晶を含有する。この統計分析は、有利には、少なくとも５０枚のＴＥＭまたはＳＥＭ画像（イオン研磨によって得たサンプルの断面でのＳＥＭ）を分析することによって行う。
【０１３２】
ゼオライト吸着材料の化学分析−Ｓｉ／Ａｌ比および交換度
ゼオライト吸着材料の元素化学分析は、当業者に既知の各種の分析技法に従って行ってよい。これらの技法のうち、規格ＮＦ  ＥＮ  ＩＳＯ  １２６７７：２０１１に記載されているような、波長分散型分光器（ＷＤＸＲＦ）、例えばＢｒｕｋｅｒ社のＴｉｇｅｒ  Ｓ８装置でのＸ線蛍光化学分析の技法を挙げることができる。
【０１３３】
Ｘ線蛍光は、サンプルの元素組成を確認するための、Ｘ線範囲の原子の光ルミネセンスを利用する非破壊スペクトル技法である。一般に、Ｘ線のビームを用いた、または電子の衝撃による原子の励起によって、原子の基底状態に戻った後に、特定の放射線が発生する。Ｘ線蛍光スペクトルは、元素の化学結合にごくわずかしか依存しないという利点を有するため、定性的にも定量的にも精密な測定値が得られる。各酸化物、通例ＢａＯ、Ｎａ２ＯおよびＫ２Ｏの較正後に、０．４重量％未満の測定不確定性が従来得られている。
【０１３４】
これらの元素化学分析によって、ゼオライト性吸着材料および前記吸着材料の調製中に使用するゼオライトのＳｉ／Ａｌ原子比の確認と、イオン交換の質の確認との両方が可能となる。本発明の説明において、Ｓｉ／Ａｌ原子比の測定不確定性は±５％である。
【０１３５】
イオン交換の質は、交換後のゼオライト凝集体中に残存する酸化ナトリウムＮａ２Ｏのモル数に関連する。より詳細には、バリウムイオンとの交換度は、酸化バリウムＢａＯのモル数と、組み合せ（ＢａＯ＋Ｎａ２Ｏ）のモル数との間の比を評価することによって概算される。同様に、バリウムイオンおよび／またはカリウムイオンによる交換度は、酸化バリウム＋酸化カリウムの組み合せ（ＢａＯ＋Ｋ２Ｏ）のモル数と、組み合せ（ＢａＯ＋Ｋ２Ｏ＋Ｎａ２Ｏ）のモル数との間の比を評価することによって概算される。各種の酸化物の含有率が、無水ゼオライト吸着材料の全重量に対する重量パーセンテージとして示されていることに留意されたい。
【０１３６】
ゼオライト吸着材料のゼオライト画分の質量の量
ゼオライト画分の質量の量（結晶相の含有率）は、当業者に既知の、省略形がＸＲＤの、Ｘ線回折分析によって測定される。この分析は、Ｂｒｕｋｅｒブランドの装置で行い、次いでゼオライト画分の量を、好適な参照（検討中の吸着材料のカチオン性条件処理と同じカチオン性処理条下で、１００％結晶性とされる同じ化学的性質のゼオライト）のピーク強度を参照とするディフラクトグラムのピーク強度から評価する。結晶相の含有率へのアクセスを可能とするピークは、９°から３７°の間の角２θ区画の最も強いピーク、即ちそれぞれ１１°から１３°の間、２２°から２６°の間および３１°から３３°の間の角２θ範囲で見られるピークである。
【０１３７】
ゼオライト吸着材料の粒径
本発明による方法のゼオライト吸着材料の体積平均径の測定は、規格ＩＳＯ  １３３２２−２：２００６による撮像による吸着材料のサンプルの粒径分布の分析によって、カメラの対物レンズの前にサンプルを通過させるコンベヤベルトを使用して行う。
【０１３８】
次いで、規格ＩＳＯ  ９２７６−２：２００１を利用して、粒径分布から体積平均径を計算する。本文献において、「体積平均径」または「サイズ」という名称は、ゼオライト吸着材料に使用する。本発明の文脈で有用である吸着材料のサイズ範囲での精度は、およそ０．０１ｍｍである。
【０１３９】
ゼオライト吸着材料の形状係数
走査型電子顕微鏡法により、ゼオライト吸着材料の形態の観測および目視評価が可能となる。映像取り込みおよび画像解析に基づく形態計測により、粒子の形態に特徴的な定量化可能なパラメータが利用できるようになる。各種の市販デバイスが存在し、一例として、インターネットページｗｗｗ．ｍａｌｖｅｒｎ．ｃｏｍ、ｗｗｗ．ｒｅｔｓｃｈ−ｔｅｃｈｎｏｌｏｇｙ．ｃｏｍまたはｗｗｗ．ｏｃｃｈｉｏ．ｂｅに記載されている、Ｍａｌｖｅｒｎ製のＭｏｒｐｈｏｌｏｇｉ  Ｇ２、Ｒｅｔｓｃｈ製のＣａｍｓｉｚｅｒ、Ｏｃｃｈｉｏ製のＡｌｐａｇａ  ５００  Ｎａｎｏの装置を挙げることができる。
【０１４０】
Ａｌｐａｇａ  ５００  Ｎａｎｏ装置を使用して、試験を行う各サンプルに付き１００００個の粒子を取り込み、各粒子について伸び率および真円度のパラメータを計算する。
【０１４１】
これらの計算に使用する数学的ツールは、Ｅ．Ｐｉｒａｒｄの博士論文（１９９３，Ｕｎｉｖｅｒｓｉｔｙ  ｏｆ  Ｌｉｅｇｅ，２５３ページ）、Ｅｕｃｌｉｄｉａｎ  ｍｏｒｐｈｏｍｅｔｒｙ  ｏｆ  ｆｌａｔ  ｆｉｇｕｒｅｓ．Ａｐｐｌｉｃａｔｉｏｎｓ  ｔｏ  ｔｈｅ  ａｎａｌｙｓｉｓ  ｏｆ  ｇｒａｎｕｌａｒ  ｍａｔｅｒｉａｌｓで詳説されている。Ｔｈｅ  ｄｅｓｃｒｉｐｔｉｖｅ  ａｎｄ  ｑｕａｎｔｉｔａｔｉｖｅ  ｒｅｐｒｅｓｅｎｔａｔｉｏｎ  ｏｆ  ｐａｒｔｉｃｌｅ  ｓｈａｐｅ  ａｎｄ  ｍｏｒｐｈｏｌｏｇｙという名称の文献が、参考文献ＩＳＯ／ＤＩＳ  ９２７６−６で入手できる。
【０１４２】
真球度は、例えば特許出願ＷＯ  ２００８／１５２  ３１９に記載されているような、以下の２つのパラメータを使用して評価する：
−真円度は、パーセンテージで表され、粒子の輪郭点に正接である、粒子に内接する円の分布モーメントから、複雑なフィルタリングによって計算する；真円度は、粒子の曲率半径の変動を表し、摩耗工程における細粒の成熟度を反映する。穏やかな凹凸は、極めて突出している凹凸よりも重要である。粒子の形状が完全な真球度に近づけば近づくほど、真円度は１００％に近くなる；
−伸び率は、パーセンテージで表され、場合により文献では「楕円形状係数」と呼ばれ、粒子の慣性楕円の長軸ａおよび短軸ｂとの間の比から、式Ａ＝１００（１−ａ／ｂ）に従って計算する。伸び率は球状物では０に等しく、真球度から逸脱する形状では増大し、繊維などの細長い粒子では１００に近づく傾向がある。
【０１４３】
ゼオライト吸着材料の機械的強度
本発明に記載するゼオライト吸着材料の床の粉砕強度は、Ｓｈｅｌｌ法シリーズＳＭＳ１４７１−７４（Ｓｈｅｌｌ  Ｍｅｔｈｏｄ  Ｓｅｒｉｅｓ  ＳＭＳ１４７１−７４  Ｄｅｔｅｒｍｉｎａｔｉｏｎ  ｏｆ  Ｂｕｌｋ  Ｃｒｕｓｈｉｎｇ  Ｓｔｒｅｎｇｔｈ  ｏｆ  Ｃａｔａｌｙｓｔｓ．Ｃｏｍｐｒｅｓｓｉｏｎ−Ｓｉｅｖｅ  Ｍｅｔｈｏｄ）に従ってキャラクタリゼーションされ、該Ｓｈｅｌｌ法シリーズはＶｉｎｃｉ  Ｔｅｃｈｎｏｌｏｇｉｅｓ社が販売するＢＣＳ  Ｔｅｓｔｅｒ装置に関連付けられている。この方法は、最初は３ｍｍから６ｍｍの触媒のキャラクタリゼーション向けであったが、４２５μｍふるいの使用に基づき、とりわけ粉砕中に生じる微粉を分離することが可能となる。４２５μｍふるいの使用は、１．６ｍｍ超の直径を有するゼオライト吸着材料になお適しているが、キャラクタリゼーションが望まれる吸着材料の粒径に従って適応させるべきである。
【０１４４】
本発明による方法で使用する吸着材料は、好ましくはビーズの形態であり、０．２ｍｍから０．６ｍｍの間および特に０．３ｍｍから０．６ｍｍの間の体積平均径を有する。結果として、Ｓｈｅｌｌ法規格ＳＭＳ１４７１−７４で示した４２５μｍふるいの代わりに１００μｍふるいを使用する。
【０１４５】
測定プロトコルは以下の通りである：事前に適切なふるい（１００μｍ）によってふるい分けして、事前に（Ｓｈｅｌｌ法規格ＳＭＳ１４７１−７４に示された３００℃の代わりに）２５０℃のオーブン内で少なくとも２時間乾燥させたゼオライト吸着材料の２０ｃｍ３のサンプルを、内断面が既知の金属製シリンダに入れる。このサンプルに対して、鋼球の床５ｃｍ３を通じてピストンによって加える力を段階的に増大させて、吸着材料凝集体にピストンによって加えられる力をより良好に分散させる（直径が厳密に１．６ｍｍ未満の球形状の粒子には、直径２ｍｍのボールを使用）。各種の圧力段階で得た微粉をふるい分け（約１００μｍのふるい）によって分離して、秤量する。
【０１４６】
バルク粉砕強度は、ふるいを通過する微粉の累積量がサンプルの０．５重量％である、メガパスカル（ＭＰａ）での圧力によって求める。この値は、得られた微粉の質量を吸着材料床に印加された力の関数としてグラフにプロットして、累積微粉０．５質量％まで内挿することによって得る。機械的バルク粉砕強度は、典型的には、数百ｋＰａから数十ＭＰａの間および一般に０．３ＭＰａから３．２ＭＰａの間である。精度は従来、０．１ＭＰａ未満である。
【０１４７】
メソ細孔のミクロ細孔容積、外表面積および直径
吸着材料の結晶性も、吸着材料のミクロ細孔容積を測定して、これを好適な参照（同じバインダー含有率を有し、同じカチオン性処理条件下で１００％結晶性ゼオライトまたは理論的ゼオライトを有する、吸着材料）のミクロ細孔容積と比較することによって評価する。このミクロ細孔容積は、窒素などのガスの、これらの液化温度における吸着等温線の測定から求める。
【０１４８】
吸着の前に、ゼオライト吸着材料を３００℃から４５０℃の間で、９時間から１６時間の間の時間にわたって、真空下（Ｐ＜６．７×１０−４Ｐａ）で脱気する。次いで、７７Ｋにおける窒素吸着等温線の測定をＭｉｃｒｏｍｅｒｉｔｉｃｓ製のＡＳＡＰ  ２０２０Ｍ装置で、０．００２から１の間の比Ｐ／Ｐ０を有する相対圧にて少なくとも３５個の測定点を取って行う。
【０１４９】
ミクロ細孔容積および外表面積は、得られた等温線から、ｔプロット法により、規格ＩＳＯ  １５９０１−３：２００７を適用して、ジュラ−ハーキンスの式（Ｈａｒｋｉｎｓ−Ｊｕｒａ  ｅｑｕａｔｉｏｎ）によって統計的厚さｔを計算することによって求める。ミクロ細孔容積および外表面積は、それぞれｙ軸から原点までおよび線形進行の傾きから、０．４５から０．５７ｎｍの間のｔプロットの点に対する線形回帰によって得る。評価したミクロ細孔値は、無水吸着材料１グラム当たりの液体吸着質のｃｍ３で表す。外表面積は、無水吸着材料１グラム当たりのｍ２で表す。
【０１５０】
Ｂａｒｒｅｔｔ−Ｊｏｙｎｅｒ−Ｈａｌｅｎｄａ法（ＢＪＨ法、１９５１に提案）による７７Ｋにおける窒素吸着等温線の相互貫入によっても、細孔径分布およびとりわけメソ細孔分布を得ることが可能となる。容積によるメソ細孔径分布は、平均細孔径の関数としての曲線ｄＶ／ｄ（ｄ）によって表される。
【０１５１】
マクロ細孔およびメソ細孔容積ならびに細粒密度
マクロ細孔容積およびメソ細孔容積は、水銀圧入ポロシメトリーによって測定する。Ｍｉｃｒｏｍｅｒｉｔｉｃｓ製のＡｕｔｏｐｏｒｅ（Ｒ）９５００水銀ポロシメータを使用して、マクロ細孔およびメソ細孔に含有される細孔容積の分布を分析する。
【０１５２】
規格ＡＳＴＭ  Ｄ４２８４−８３に関連する装置の操作マニュアルに記載されている実験方法は、事前に秤量した吸着材料のサンプル（測定されるゼオライト性粒状物質）（既知の強熱減量）をポロシメータセルに入れ、次いで最初の脱気（少なくとも１０分間にわたって３０μｍＨｇの真空圧）後、セルに水銀を所与の圧力（０．００３６ＭＰａ）で充填し、次いで圧力を段階的に４００ＭＰａまで上昇させて印加して、水銀をサンプルの細孔網目に徐々に浸透させるものである。
【０１５３】
印加圧力と見かけの細孔径との間の関係は、円筒状細孔、水銀と細孔壁との間の１４０°の接触角および４８５ダイン／ｃｍの水銀表面張力を仮定することによって確立される。印加圧力の関数として導入された水銀の累積量を記録する。水銀がすべての細粒間物間空隙を充填する以上の値を０．２ＭＰａに設定し、この値を超えると、水銀が粒状物質の細孔に浸透すると考えられる。次いで、この圧力（０．２ＭＰａ）における水銀の累積体積をポロシメータセルの容積から引き、この差を無水換算粒状物質の質量、即ち強熱減量について補正した前記物質の質量で割ることによって、細粒体積（Ｖｇ）を計算する。細粒密度は、粒状物体積（Ｖｇ）の逆数であり、１ｃｍ３当たりの無水吸着材料のグラム数で表す。
【０１５４】
粒状物質のマクロ細孔容積は、０．２ＭＰａから３０ＭＰａの間の圧力にて導入された水銀の累積体積であるとして定義され、見かけの直径が５０ｎｍ超の細孔に含有される容積に相当する。粒状物質のメソ細孔容積は、３０ＭＰａから４００ＭＰａの間の圧力にて導入された水銀の累積体積であるとして定義される。
【０１５５】
本出願において、ｃｍ３・ｇ−１で表されるゼオライト吸着材料のマクロ細孔容積およびメソ細孔容積は、このように水銀圧入によって測定され、無水換算のサンプルの質量、即ち強熱減量について補正した前記物質の質量に関連付けられる。
【０１５６】
ゼオライト吸着材料の強熱減量
強熱減量は、規格ＮＦ  ＥＮ  １９６−２（Ａｐｒｉｌ  ２００６）に記載されているように、酸化雰囲気下で、９５０℃±２５℃の温度での空気中でサンプルを焼成することによって求められる。測定値の標準偏差は、０．１％未満である。
【０１５７】
［実施例Ａ］
ＸＰＨ結晶からのペーストの調製
Ｉｎａｙａｔら（Ａｎｇｅｗ．Ｃｈｅｍ．Ｉｎｔ．Ｅｄ．，５１，（２０１２），１９６２−１９６５）の手順に従って合成したメソ細孔性ゼオライトＸ結晶の無水換算値１６００ｇ、カオリンの無水換算値３５０ｇ、商品名Ｋｌｅｂｏｓｏｌ（Ｒ）３０の商標名で販売されているコロイダルシリカ１３０ｇ（３０重量％のＳｉＯ２および０．５％のＮａ２Ｏを含有）および混合物の押出を可能にする量の水から成る、均質混合物。形成を行う前のペーストの強熱減量は、４４％である。
【０１５８】
［実施例Ｂ］
直径１．６μｍのＸ結晶からのペーストの調製
特許出願ＷＯ  ２００８／００９８４５）の手順Ｂに記載された手順に従って合成したゼオライトＸ結晶の無水換算値１６００ｇ、カオリンの無水換算値３００ｇ、Ｋｌｅｂｏｓｏｌ（Ｒ）３０の商標名で販売されているコロイダルシリカ１３０ｇ（３０重量％のＳｉＯ２および０．５％のＮａ２Ｏを含有）および混合物の押出を可能にする量の水から成る、均質混合物を調製する。
【０１５９】
［実施例Ｃ］
押出／粉砕／ふるい分けによる凝集吸着材料の調製
上の手順ＡまたはＢに従って調製したペーストを用いて開始し、直径１．６ｍｍの押出物を形成する。押出物を８０℃の通風オーブン内で終夜乾燥させる。押出物を次いで、５５０℃にて窒素流下で２時間、次いで５５０℃にて除炭酸空気流下で２時間焼成し、次いで粉砕して、所望の粒径におけるふるい分けによって細粒、即ち粒径０．４ｍｍの粉砕物質（体積平均径が０．４ｍｍに等しくなるように、０．３から０．５ｍｍの間の等直径を有する粉砕物質の選択によって得られる。）を得る。
【０１６０】
［実施例Ｄ］
造粒／ふるい分けによる凝集吸着材料の調製
手順ＡまたはＢに従って調製したペーストを造粒プレート上で使用して、凝集吸着材料のビーズを作製する。得られたビーズのふるい分けによる選択は、所望の粒径にて行い、即ち：
−粒径０．４ｍｍのビーズ：体積平均径が０．４ｍｍに等しくなるように、０．３から０．５ｍｍの間の直径を有するビーズの選択；
−粒径０．５４ｍｍのビーズ：体積平均径が０．５４ｍｍに等しくなるように、０．３から０．８ｍｍの間の直径を有するビーズの選択；
−粒径０．７ｍｍのビーズ：体積平均径が０．７ｍｍに等しくなるように、０．４から１．０ｍｍの間の直径を有するビーズの選択。
【０１６１】
ビーズを８０℃の通風オーブン内で終夜乾燥させる。ビーズを次いで窒素流下で５５０℃にて２時間、次いで除炭酸乾燥空気流下で５５０℃にて２時間にわたって焼成する。
【０１６２】
［実施例Ｅ］
ゼオライト化（任意選択）
実施例ＣまたはＤで得た粒状物またはビーズを１００℃±１℃の温度に調節したジャケット付きガラス製反応装置に入れ、濃度１００ｇ・Ｌ−１の水酸化ナトリウム水溶液１．５Ｌを次いで添加し、反応媒体を３時間撹拌しておく。粒状物を次いで３回の連続洗浄操作で水により洗浄して、続いて反応装置を空にする。１０から１０．５の間である洗浄水の最終ｐＨを測定することによって、洗浄効果を確認する。
【０１６３】
［実施例Ｆ］
交換−活性化
工程ＣまたはＤまたは場合によりＥで得た粒状物またはビーズを、９５℃の０．７Ｍバリウムクロリド（ＢａＣｌ２）水溶液によって４工程で交換する。各工程において、溶液／固体の質量の体積比は２０ｍＬ・ｇ−１であり、交換は毎回４時間継続する。各交換の間、固体を複数回洗浄して、過剰なＢａＣｌ２を遊離させる。次いで、固体を８０℃にて２時間乾燥させ、最終的に２５０℃の温度にて窒素流下で２時間にわたって活性化させる。
【０１６４】
［比較例１］
粒径０．４ｍｍの粉砕物質（即ち、非球状成分）の形態の吸着材料を、実施例Ａ、ＣおよびＥに記載した連続工程から調製する。この吸着材料を、記載した技法に従ってキャラクタリゼーションする。
【０１６５】
全バリウム交換度は９７％であり、強熱減量（９００℃にて測定）は５．５％である。真空下での４００℃、１０時間にわたる脱気後の７７Ｋにおける窒素吸着等温線からｔプロット法に従って測定したミクロ細孔容積および外表面積はそれぞれ０．１９２ｃｍ３・ｇ−１および７０ｍ２・ｇ−１である。
【０１６６】
水銀浸透によって測定した、マクロ細孔およびメソ細孔に含有される全容積（マクロ細孔容積およびメソ細孔容積の和）は、０．３３ｃｍ３・ｇ−１である。比（マクロ細孔容積）／（マクロ細孔容積＋メソ細孔容積）は、０．６に等しい。吸着材料の細粒密度（無水換算サンプルの質量を、０．２ＭＰａの圧力にて導入した水銀の体積から評価したサンプルの体積で割ることによって計算）は、１．１０ｇ・ｃｍ−３無水換算値である。
【０１６７】
吸着材料を使用して、内径０．７７ｃｍおよび長さ１ｍで、端部に濾過用格子を備えたステンレス鋼カラムに充填する。強熱減量を５．５％にて測定した吸着材料を用いて、少なくとも３回の充填を行って、吸着材料の平均充填密度値を概算して、０．７３０±０．０１０ｇ・ｃｍ−３を得て、これにより床多孔率、即ちカラム容積に対する吸着材料の細粒間の空隙の割合を３７．３±０．８％として評価することが可能となる。粉砕形態の吸着材料の真円度は５７％であり、伸び率は９％である。
【０１６８】
［実施例２］
（本発明による）
吸収材料を、実施例Ａ、ＤおよびＥに記載した連続工程から粒径０．４ｍｍのビーズの形態で調製する。このように調製した吸着材料を、記載した技法に従ってキャラクタリゼーションする。
【０１６９】
全バリウム交換度は９６．４％であり、強熱減量（９００℃にて測定）は５．４０％である。真空下での４００℃、１０時間にわたる脱気後の７７Ｋにおける窒素吸着等温線からｔプロット法に従って測定したミクロ細孔容積および外表面積はそれぞれ、０．１９５ｃｍ３・ｇ−１および６３ｍ２・ｇ−１である。
【０１７０】
水銀浸透によって測定した、マクロ細孔およびメソ細孔に含有される全容積（マクロ細孔容積およびメソ細孔容積の和）は、０．３１ｃｍ３・ｇ−１である。比（マクロ細孔容積）／（マクロ細孔容積＋メソ細孔容積）は、０．６５に等しい。吸着材料の細粒密度（無水換算サンプルの質量を、０．２ＭＰａの圧力にて導入した水銀の体積から評価したサンプルの体積で割ることによって計算）は、１．１４ｇ・ｃｍ−３無水換算値である。
【０１７１】
このように調製した吸着材料を使用して、内径０．７７ｃｍおよび長さ１ｍで、端部に濾過用格子を備えたステンレス鋼カラムに充填する。強熱減量を５．４％にて測定した吸着材料の複数回の充填を行って、吸着材料の平均充填密度値を概算して、０．７６４±０．００８ｇ・ｃｍ−３を得て、これにより床多孔率、即ちカラム容積に対する吸着材料の細粒間の空隙の割合を３３．０±０．７％として評価することが可能となる。
【０１７２】
ビーズの形態の吸着材料の真円度は７７％であり、伸び率は３％である。
【０１７３】
実施例１および実施例２の吸着材料の比較によって、真球度に近い形態を示す、真円度が７７％の凝集体による充填中の床多孔率が、真円度が５７％の粉砕凝集体による充填中に得た床多孔率より完全に低い、４％超であることが示される。床多孔率がより低い床により、凝集体の緻密性がより大きい、即ち床容積当たりの吸着材料の量がより多いことが示され、結果として、パラキシレンの分離におけるこれらの吸着材料の使用中の生産効率がより高くなる。特に、生産効率は、単位時間当たりおよび床容積当たりの生産されたパラキシレンの量に相当する。
【０１７４】
［実施例３］
充填試験およびキシレン分離性能
吸着材料は、異なる粒径：０．４ｍｍ−０．５４ｍｍ（本発明による）および０．７ｍｍ（比較）の、真円度が８０％に等しいビーズの形態で、以下の連続工程から調製する：
−階層的多孔性を有するＸ型ゼオライトＦＡＵ（メソ細孔性ゼオライトＦＡＵ  Ｘ）の結晶から開始する吸着材料のための、工程Ａ、ＤおよびＦ
−直径１．６μｍのＸ結晶から開始する吸着材料のための、工程Ｂ、Ｄ、ＥおよびＦ。
【０１７５】
これらの各種の吸着材料に試験を行い、直径２ｃｍの直列の１２個のカラムから成る模擬向流クロマトグラフィーパイロットで、パラキシレンの分離におけるこれらの性能を評価する。複数のカラム長：０．５ｍ、１ｍまたは２ｍを使用してよい。最後のカラムと最初のカラムとの間の循環は、リサイクルポンプによって行う。各カラム間の連結部にて、分離される供給原料または脱着剤のどちらかを注入してもよい。ラフィネートまたは抽出物のどちらかも抜き出してよい。
【０１７６】
一式のカラムおよび供給弁を１７５℃のオーブンに入れ、圧力を１５バール（１．５ＭＰａ）超に維持する。各種の注入箇所または抜き出し箇所の移動は、調整され得る置換期間（ｐｅｒｍｕｔａｔｉｏｎ  ｔｉｍｅ）に従ってシミュレートする。床は、以下の構成に従って、４つのクロマトグラフィー区画に分割する：
−脱着剤の注入と抽出物の抜き出しとの間の２床
−抽出物の抜き出しと供給原料の注入との間の５床
−供給原料の注入とラフィネートの抜き出しとの間の３床
−ラフィネートの抜き出しと脱着剤の注入との間の２床。
【０１７７】
供給原料は、２１．３％のパラキシレン、１９．６％のオルトキシレン、４５．１％のメタキシレンおよび１４．０％のエチルベンゼンで構成される。使用する脱着剤は、パラジエチルベンゼンである。上のパーセンテージは、重量パーセンテージとして表されている。
【０１７８】
第１段階において、以下で「Ａ（比較）」と表記する、先行技術による吸着材料を使用する試験を行う。Ａ（比較）は、凝集体（真円度８０％）の真球度のために、より小さい床多孔率により、カラムの充填の最適化を可能にする、粉砕物質ではなく、球状ビーズ（工程Ｄ）を得るために造粒によって行う形成工程を除いて、特許ＷＯ  ２００８／００９８４５の実施例４と同じ方法で調製した、数平均径１．６μｍのゼオライトＸ結晶から調製した粒径０．７ｍｍの吸着材料である。本試験によって、９９．７％の純度および少なくとも９８％の収率でパラキシレンを得るために必要な供給原料および脱着剤の注入速度を求めることが可能となる。
【０１７９】
長さ２ｍの、参照吸着材料を充填したカラムを使用して、供給原料を４０．８ｇ・ｍｉｎ−１の速度で、脱着剤を４８．７ｇ・ｍｉｎ−１の速度で注入することによって、パラキシレンを収率９８．５％で抽出物として得る。第１のカラムと最後のカラムとの間で測定した圧力差は、３．５バール（０．３５ＭＰａ）であった。
【０１８０】
その後、同じ注入速度、即ち供給原料の速度および脱着剤の速度を適用することにより、ならびに９９．７％の純度を得られるように吸着装置における区画流速を調節することによって、すべての吸着材料に試験を行った。収率を表１に示し、表１では必要な最低収率レベルが９８％であることが示されている。
【０１８１】
２ｍ長のカラムに最初に、ＸＰＨ結晶で調製した吸着材料の、参照吸着材料と同じ粒径、即ち０．７ｍｍのビーズを充填する。供給原料および脱着剤の注入速度を適用することによって、９８．５％の収率が達成される。これらの動作条件下で、第１のカラムと最後のカラムとの間で測定した圧力差（ΔＰ）は、参照の場合と比較して上昇し、３．７バール（０．３７ＭＰａ）まで上昇する。この圧力上昇を考慮すると、当業者は、線形圧力損失がビーズの粒径が縮小するにつれて増大することを考慮して、ＸＰＨ結晶から調製した吸着材料ビーズの直径を縮小しようとは思わないだろう。
【０１８２】
しかし、階層的多孔性を有するゼオライトＸ結晶（ＸＰＨ）を主成分とする吸着材料の粒径が縮小したビーズ、即ち本発明による吸着材料（本明細書では以下、「Ａ（発明）」と表記）を使用する試験により、参照ケースに等しい供給原料および脱着剤の流速、それぞれ４０．８ｇ・ｍｉｎ−１および４８．７ｇ・ｍｉｎ−１で注入し、同時により短いカラムを使用して、即ちより少量の吸着材料を使用して、このようにすることでユニット内での圧力損失を上昇させずに、収率が少なくとも９８％のパラキシレン（純度９９．７％）を得られることが示される。同じカラム長および直径１．６μｍの従来のゼオライトＸ結晶で調製した吸着材料の同じ粒径のビーズを用いて行った比較試験によって、要求される性能のパラキシレンを得ることはできない（収率９８％未満）。
【０１８３】
例えば、粒径０．５４ｍｍの本発明による吸着材料を用いると、１ｍカラムが使用でき、パラキシレンが収率９８．５％で製造でき、粒径０．４ｍｍの本発明による吸着材料を用いると、０．５ｍカラムが使用でき、パラキシレンが収率９８．７％で製造できる。これらの試験では、第１のカラムと最後のカラムとの間で測定した圧力差は、それぞれ３．４バール（０．３４ＭＰａ）および３．５バール（０．３５ＭＰａ）であり、参照ケースより低いか、または同一である。
【０１８４】
本実施例において、本発明によるゼオライト吸着材料、即ち粒径（体積平均径）が０．４ｍｍおよび０．５４ｍｍのＸＰＨ型の結晶を主成分とする２つの吸着材料を使用することにより、同じ注入供給原料の流速ならびに純度／収率性能でのカラム長の短縮が可能となり、このことによって（従来型のＸ結晶を主成分とする）従来の吸着材料に対する生産効率の向上が可能となると思われる。特に、生産効率は、単位時間当たりおよび床容積当たりの生産されたパラキシレンの量に相当する。
【０１８５】
【表１】
2017530854.tif 000002
【図１】
2017530854.tif 000003
【図２】
2017530854.tif 000004
【国際調査報告】
2017530854.tif 000005
2017530854.tif 000006
2017530854.tif 000007
2017530854.tif 000008
2017530854.tif 000009
2017530854.tif 000010